(57)【要約】【課題】汚れを素早く、かつ確実に除去することを容易に行うことができる清掃用シートを提供すること。【解決手段】清掃用シート１は掻き取り層５と吸水層４とが積層されてなる。掻き取り層５は、太径繊維２の繊維交点が接合されており、かつ複数の太径繊維２が起立して、その先端部が掻き取り層５の表面に存在しているエアレイド不織布からなる。掻き取り層５は、太径繊維２どうしの間に空間を有し、該空間に研磨粒子６が脱離可能に存在している。掻き取り層５の表面に先端部が存在している太径繊維２は、該先端部を含む先端域に、研磨粒子６が実質的に付着していない。【選択図】図２
2015229041.tif 000002
【特許請求の範囲】
【請求項１】
掻き取り層と、パルプ繊維を含む吸水層とが積層されてなる清掃用シートであって、
前記掻き取り層は、太径繊維の繊維交点が接合されており、かつ複数の該太径繊維が起立して、その先端部が該掻き取り層の表面に存在しているエアレイド不織布からなり、
前記太径繊維は、その繊度が１０ｄｔｅｘ以上１５０ｄｔｅｘ以下であり、かつ前記掻き取り層中に１０質量％以上含まれており、
前記掻き取り層は、前記太径繊維どうしの間に空間を有し、該空間に研磨粒子が脱離可能に存在しており、
前記掻き取り層の表面に先端部が存在している前記太径繊維は、該先端部を含む先端域に、前記研磨粒子が実質的に付着していない、清掃用シート。
【請求項２】
前記掻き取り層中に、前記太径繊維と、該太径繊維よりも繊度の小さい細径繊維とを含有させた、請求項１に記載の清掃用シート。
【請求項３】
前記掻き取り層に含まれる前記太径繊維が、熱融着性繊維である請求項１又は２に記載の清掃用シート。
【請求項４】
前記掻き取り層の表面に、凹凸が形成されている請求項１ないし３のいずれか記載の清掃用シート。
【請求項５】
ミシン目が形成されている請求項１ないし４のいずれか一項に記載の清掃用シート。
【請求項６】
請求項１ないし５のいずれか一項に記載の清掃用シートが複数枚積層されて、包装材内に収納されている清掃用シート包装体であって、
前記包装材は、前記清掃用シートを取り出すための開口部を備えており、
前記清掃用シートは、その吸水層の側が前記開口部の側を向くように前記包装材内に積層されている、清掃用シート包装体。
【請求項７】
前記の包装材は、周縁部に開孔又はフックが設けられた別包装材に内封された別包装体である請求項７記載の清掃用シート包装体。
【請求項８】
請求項１ないし５のいずれか一項に記載の清掃用シートが、包装材内に１枚収納されて個別包装されている清掃用シート包装体であって、
前記包装材の周縁部に開孔又はフックが設けられており、該開孔又は該フックによって吊り下げが可能になっている清掃用シート包装体。
【請求項９】
請求項１ないし５のいずれか一項に記載の清掃用シートの製造方法であって、
研磨粒子が付与される前の清掃用シートにおける掻き取り層に、研磨粒子を含むスラリーを塗工して塗膜を形成し、
前記塗膜が湿潤状態のうちに、前記掻き取り層に、表面が平滑な部材を押し当てて、該掻き取り層の表面域からスラリーを除去する工程を有する、清掃用シートの製造方法。
【請求項１０】
前記塗膜を乾燥させた後、掻き取り層の表面域を繊維からなる拭き取り部材で拭き取る工程を更に有する請求項９に記載の清掃用シートの製造方法。
【発明の詳細な説明】
【技術分野】
【０００１】
本発明は、清掃用シートに関する。
【背景技術】
【０００２】
本出願人は先に、繊維長が２〜１５ｍｍで、かつ繊度が１０〜１５０ｄｔｅｘの熱可塑性繊維を１０〜９０重量％、及びセルロース系繊維を１０〜９０重量％含み、表面に前記熱可塑性繊維の先端部が多数存在して、清掃対象面に存する汚れに対する研磨性ないし掻き取り性を有する清掃用シートを提案した（特許文献１）。この清掃用シートは、汚れに対する十分な研磨性ないし掻き取り性を有するという特長を有する。
【０００３】
汚れに対する研磨性を有する他の清掃物品として、特許文献２には、基材と、水溶性バインダーと、該水溶性バインダーによって該基材に剥離可能に固定された複数の研磨粒子とを含む研磨清掃物品が提案されている。この研磨清掃物品は、研磨粒子が、溶媒と接触すると基材から剥離するようになっている。
【先行技術文献】
【特許文献】
【０００４】
【特許文献１】特開２００３−６１８８５号公報
【特許文献２】特表２００８−５２９５８９号公報
【発明の概要】
【発明が解決しようとする課題】
【０００５】
特許文献１に記載の清掃用シートは、太い熱可塑性繊維の剛性を利用して汚れを研磨ないし掻き取ろうとするものなので、その剛性をはるかに超えた強固な汚れ、例えば硬質表面に強固にこびりついた汚れを完全に除去することが容易でない場合がある。
【０００６】
特許文献２に記載の研磨清掃物品は、該物品が溶媒と接触して水溶性バインダーが溶解することで研磨粒子が該物品から剥離し、剥離した該研磨粒子の硬さを利用して汚れを除去しようとするものなので、該物品の乾燥状態においては、研磨粒子は該物品から放出されない。また、水溶性バインダーが溶媒に溶解した後に研磨粒子が剥離するので、該研磨粒子が剥離するまでに時間を要してしまう。
【０００７】
したがって本発明の課題は、前述した従来技術が有する欠点を解消し得る清掃用シートを提供することにある。
【課題を解決するための手段】
【０００８】
本発明は、掻き取り層と、パルプ繊維を含む吸水層とが積層されてなる清掃用シートであって、
前記掻き取り層は、太径繊維の繊維交点が接合されており、かつ複数の該太径繊維が起立して、その先端部が該掻き取り層の表面に存在しているエアレイド不織布からなり、
前記太径繊維は、その繊度が１０ｄｔｅｘ以上１５０ｄｔｅｘ以下であり、かつ前記掻き取り層中に１０質量％以上含まれており、
前記掻き取り層は、前記太径繊維どうしの間に空間を有し、該空間に研磨粒子が脱離可能に存在しており、
前記掻き取り層の表面に先端部が存在している前記太径繊維は、該先端部を含む先端域に、前記研磨粒子が実質的に付着していない、清掃用シートを提供するものである。
【発明の効果】
【０００９】
本発明の清掃用シートによれば、清掃対象面に研磨粒子が素早く、かつ多量に放出されるので、汚れを素早く、かつ確実に除去することを容易に行うことができる。また、本発明の清掃用シートによれば、清掃対象面が乾燥状態であっても、研磨粒子を放出することができる。
【図面の簡単な説明】
【００１０】
【図１】図１は、本発明の清掃用シートの一実施形態を模式的に示す斜視図である。
【図２】図２は、図１に示す清掃用シートの断面構造を示す模式図である。
【図３】図３は、図２に示す断面構造の要部を拡大して示す模式図である。
【図４】図４は、図１に示す清掃用シートによる汚れの除去機構を示す模式図である。
【発明を実施するための形態】
【００１１】
以下本発明を、その好ましい実施形態に基づき図面を参照しながら説明する。図１及び図２に示す実施形態の清掃用シート１は、硬質表面の清掃に好適に用いられるものである。清掃用シート１は、乾式タイプのものであり、洗浄液等の液体成分を実質的に含んでいない。実質的に含んでいないとは、清掃用シート１に占める液体成分の割合が３質量％以下であることを言う。清掃用シート１は、吸水層４と、掻き取り層５とを有している。つまり清掃用シート１は、吸水層４及び掻き取り層５からなる２層構造を有している。したがって、吸水層４と掻き取り層５との間には、他の別の層は介在していない。しかし、このことは、吸水層４と掻き取り層５との間に他の別の層を介在させることを妨げるものではなく、清掃用シート１の具体的な用途等に応じ、吸水層４と掻き取り層５との間に他の別の層を介在させてもよい。吸水層４と掻き取り層５とは、積層されて一体化されている。一体化の手段としては、例えば融着、接着剤を用いた接着、縫着など、種々の手段を採用することができる。
【００１２】
清掃用シート１が吸水層４と掻き取り層５からなる２層構造を有していることで、清掃用シート１は、その一方の面が、吸水層４の表面から構成され、もう一方の面が、掻き取り層５の表面から構成されている。しかし、清掃用シート１の構造はこれに限られず、例えば吸水層４の各面に第１及び第２の掻き取り層５がそれぞれ配置されてなる３層構造の積層体から清掃用シート１を構成してもよい。このような構造の清掃用シート１は、その一方の面が、第１の掻き取り層５の表面から構成され、もう一方の面が、第２の掻き取り層５の表面から構成されている。
【００１３】
清掃用シート１には、掻き取り層５の表面に凹凸を形成してもよい。例えば図１に示すとおり、掻き取り層５の表面に、菱形格子状のヒートエンボス加工を施すことで、菱形格子状の凹部６を形成してもよい。この菱形格子状の凹部６によって取り込まれた領域は、凸部７からなる非エンボス領域となっている。凹部６は、ヒートエンボス加工による熱及び圧力の適用によって、凸部７からなる非エンボス領域よりも圧密化している。このヒートエンボス加工は、掻き取り層５の表面に凹凸を形成することに加えて、掻き取り層５と吸水層４とを接合するためにも用いることができる。
【００１４】
凹部６のパターン形状は菱形格子状に限定されず、線状、点状、特定模様の任意の形状が採用され得る。凹部６の総面積は、清掃用シート１の清掃面の面積に対して５％以上、特に１０％以上であることが好ましい。また、５０％以下、特に４０％以下であることが好ましい。具体的には、凹部６の総面積は、清掃用シート１の清掃面の面積に対して５％以上５０％以下であることが好ましく、１０％以上４０％以下であることが更に好ましい（以下この値を凹部６の面積率という）。凹部６の面積率をこの範囲内に設定することで、清掃時の表面強度と清掃性とを首尾よく両立させることができる。
【００１５】
清掃用シート１には、ミシン目（図示せず）が形成されていてもよい。ミシン目に沿って清掃用シート１を裁断することで、清掃用シート１を細分化して使用しやすい大きさにすることができる。清掃用シート１を使いやすい大きさや形状に細分化できる限り、ミシン目のパターン形状に特に制限はない。
【００１６】
清掃用シート１を構成する一方の層である掻き取り層５は、太径繊維２を含んでいる。本発明において太径繊維２とは、繊度が１０ｄｔｅｘ以上１５０ｄｔｅｘ以下である繊維のことを言う。繊度がこのように大きい繊維は、繊維の剛性が高くなるので、汚れに対する掻き取り性が十分に高いものとなる。この観点から、太径繊維２の繊度は１０ｄｔｅｘ以上、特に２０ｄｔｅｘ以上、とりわけ３０ｄｔｅｘ以上であることが好ましい。また、１５０ｄｔｅｘ以下、特に１３０ｄｔｅｘ以下、とりわけ１２０ｄｔｅｘ以下であることが好ましい。具体的には、太径繊維２の繊度は、上述のとおり１０ｄｔｅｘ以上１５０ｄｔｅｘ以下であることが好ましく、２０ｄｔｅｘ以上１３０ｄｔｅｘ以下であることが更に好ましく、３０ｄｔｅｘ以上１２０ｄｔｅｘ以下であることが一層好ましい。この範囲の繊度の太径繊維２を採用することで、清掃用シート１は、例えば鍋やフライパンにこびりついた汚れの掻き取り性に一層優れたものとなる。
【００１７】
太径繊維２は短繊維であることも好ましい。これによって太径繊維２は曲がりにくくなり、そのことによっても剛性が向上する。また、太径繊維２として短繊維を用いることで、後述するとおり、エアレイ法によって掻き取り層５を首尾よく形成することができる。これらの観点から、太径繊維２の繊維長は、２ｍｍ以上であることが好ましく、３ｍｍ以上であることが更に好ましく、４ｍｍ以上であることが一層好ましい。また１５ｍｍ以下であることが好ましく、８ｍｍ以下であることが更に好ましく、６ｍｍ以下であることが一層好ましい。具体的には、太径繊維２の繊維長は、２ｍｍ以上１５ｍｍ以下であることが好ましく、３ｍｍ以上８ｍｍ以下であることが更に好ましく、４ｍｍ以上６ｍｍ以下であることが一層好ましい。この範囲の繊維長を採用することで、太径繊維２の剛性を十分に高くすることができる。また、掻き取り層５からの太径繊維２の脱落を効果的に防止することができる。更に、エアレイ法によって掻き取り層５を首尾よく形成することができる。
【００１８】
太径繊維２は、掻き取り層５中に１０質量％以上含まれる（掻き取り層５の構成繊維の中の太径繊維量）ことが、汚れに対する十分な掻き取り性能が発現する観点から好ましい。掻き取り性能は、掻き取り層５に占める太径繊維２の割合が３０質量％以上、特に５０質量％以上であることで一層高くなる。この観点から、掻き取り層５に占める太径繊維２の割合は１００質量％であってもよい。場合によっては、後述するとおり、掻き取り層５に、太径繊維２以外の繊維を含有させてもよい。その場合、掻き取り層５に占める太径繊維２の割合は９０質量％以下であることが好ましい。具体的には、掻き取り層５に占める太径繊維２の割合は１０質量％以上１００質量％以下であることが好ましく、１０質量％以上９０質量％以下であることが更に好ましく３０質量％以上９０質量％以下であることが一層好ましく、５０質量％以上９０質量％以下であることが更に一層好ましい。
【００１９】
太径繊維２としては、例えばポリエチレンやポリプロピレン等のポリオレフィン系樹脂、ポリエチレンテレフタレート等のポリエステル系樹脂、ポリアクリル酸やポリメタクリル酸等のアクリル系樹脂、ポリ塩化ビニル等のビニル系樹脂、ナイロンなどのポリアミド系樹脂、各種金属、ガラスなどを原料とする繊維が用いられる。樹脂製の太径繊維２を用いる場合、その樹脂硬度は、ロックウェル硬さでＲ４０〜Ｒ１５０の範囲が好ましい。特に、汚れの掻き取り性を向上させる点からは、Ｒ８０〜Ｒ１５０の樹脂を用いることが好ましい。前記の各種原料のうち、２種の樹脂の組み合わせからなる複合繊維（芯鞘型複合繊維やサイド・バイ・サイド型複合繊維）を用いることもできる。特に太径繊維２として、清掃対象面（ステンレス、タイル、琺瑯、人工大理石等）への傷つき性がなく、かつ掻き取り性に優れているアクリル系繊維、ポリエステル系繊維、塩化ビニル系繊維、ポリアミド繊維及びポリオレフィン系繊維が好ましい。更に、繊維の脱落を防止する面からは、熱融着性繊維を用いることも好ましい。熱融着性繊維としては、例えば融点の異なる低融点樹脂と高融点繊維とからなり、かつ該低融点樹脂が繊維表面の少なくとも一部を形成している熱融着性複合繊維を用いることが好適である。低融点樹脂／高融点樹脂の組み合わせとしては、高密度ポリエチレン／ポリプロピレン、低密度ポリエチレン／ポリプロピレン、ポリプロピレン／エチレン・ブテン−１結晶性共重合体、高密度ポリエチレン／ポリエチレンテレフタレート、ナイロン−６／ナイロン−６６、低融点ポリエステル／ポリエチレンテレフタレート、ポリプロピレン／ポリエチレンテレフタレート等が例示できる。
【００２０】
熱融着性複合繊維の形態は、並列型、鞘芯型、偏心鞘芯型、三層以上の多層型、中空並列型、中鞘芯型、異形鞘芯型、海島型等で、かつ低融点樹脂が繊維表面の少なくとも一部を形成した構造であればよい。前記熱融着性複合繊維のうち好ましいものは、高密度ポリエチレン、線状低密度ポリエチレン、エチレン・ブチレン−１結晶性共重合体、ポリエチレンテレフタレートとポリエチレンイソフタレートとの共重合ポリエステルなどの低融点ポリエステルから選ばれるいずれか１種の熱可塑性樹脂を低融点樹脂とし、ポリプロピレン又はポリエチレンテレフタレートを高融点樹脂とする並列型、鞘芯型、偏心鞘芯型の複合繊維である。特に、汚れの掻き取り性が良好になる点から、低融点ポリエステルとポリエチレンテレフタレートとの複合繊維を用いることが好ましい。
【００２１】
太径繊維２として、捲縮性を有しているものを用いることもできる。これによって、清掃用シート１の厚み感（嵩高性）を向上させることができ、良好な拭き心地が得られる。捲縮形態としては、スパイラル型、ジグザグ型、Ｕ字型などがあり、これらのいずれもが好適に用いられる。
【００２２】
太径繊維２は１種又は２種以上を用いることができる。清掃用シート１に２種以上の繊維が含まれている場合には、前記の繊維長及び繊度を満たす太径繊維が、合計で前記の含有量を満たすように含まれていることが好ましい。
【００２３】
掻き取り層５中に、太径繊維２以外の繊維が含まれている場合、該繊維としては、太径繊維２よりも繊度の小さい細径繊維を用いることができる。細径繊維としては、太径繊維２よりも繊度が小さいことを条件として、繊度が０．５ｄｅｔｘ以上、特に１ｄｅｔｘ以上のものを用いることが好ましい。また繊度が５ｄｅｔｘ以下、特に３ｄｅｔｘ以下のものを用いることが好ましい。具体的には、繊度が０．５ｄｅｔｘ以上５ｄｅｔｘ以下、特に１ｄｅｔｘ以上３ｄｅｔｘ以下の繊維を用いることが好ましい。掻き取り層５中に、太径繊維２及び細径繊維が含まれている場合、掻き取り層５に占める細径繊維の割合は１質量％以上、特に５質量％以上であることが好ましく、５０質量％以下、特に３０質量％以下であることが好ましい。具体的には、掻き取り層５に占める細径繊維の割合は１質量％以上５０質量％以下であることが好ましく、特に５質量％以上３０質量％以下であることが更に好ましい。掻き取り層５中に、太径繊維２に加えて細径繊維を含有させることで、掻き取り層５の研摩性ないし掻き取り性を維持しつつ、その坪量を小さくすることができる。
【００２４】
細径繊維は、太径繊維２と同様に短繊維であることが好ましい。この場合、細径繊維の繊維長は、２ｍｍ以上であることが好ましく、３ｍｍ以上であることが更に好ましく、４ｍｍ以上であることが一層好ましい。また１５ｍｍ以下であることが好ましく、８ｍｍ以下であることが更に好ましく、６ｍｍ以下であることが一層好ましい。具体的には、細径繊維の繊維長は、２ｍｍ以上１５ｍｍ以下であることが好ましく、３ｍｍ以上８ｍｍ以下であることが更に好ましく、４ｍｍ以上６ｍｍ以下であることが一層好ましい。また細径繊維は、太径繊維２と同種又は異種の熱可塑性樹脂から構成されていることが好ましい。特に、細径繊維は熱融着性繊維から構成されていることが好ましい。
【００２５】
掻き取り層５においては、太径繊維２の繊維交点が接合されている。そして、複数の太径繊維２が起立して、その先端部が掻き取り層５の表面に存在している。太径繊維２が起立するとは、太径繊維２の長手方向（繊維断面と直交する方向）が掻き取り層５の面内方向を０度（傾きなく繊維が横になっている）とすると、該面内方向と太径繊維２の長手方向とのなす角度が好ましくは３０度以上、更に好ましくは４５度以上傾斜していることをいう。太径繊維２が起立することで、掻き取り層５の表面には太径繊維２の一端が表面側から平面視できる。掻き取り層５に含まれる太径繊維２は、該太径繊維２のうち、好ましくは５０％以上、更に好ましくは８０％以上の本数のものが起立している。太径繊維２の繊維交点が接合されており、かつ太径繊維２の先端部が掻き取り層５の表面に存在していることで、掻き取り層５に十分な研磨性ないし掻き取り性が付与される。この場合、掻き取り層５を構成するすべての太径繊維２の先端部が掻き取り層５の表面に存在していることは要せず、目的とする程度の十分な掻き取り性能が発現する程度であればよい。
【００２６】
掻き取り層５の表面に太径繊維２の先端部を存在させるためには、掻き取り層５をエアレイ法によって形成することが有利である。具体的には、短繊維からなる太径繊維２をエアレイ法によって堆積させてウェブを形成し、このウェブにおける太径繊維２の交点を接合することで、太径繊維２の先端部が掻き取り層５、すなわちエアレイド不織布の表面に存在しやすくなる。太径繊維２の交点を接合する手段としては、例えば接着剤を用いた接着や、熱融着を用いることができる。
【００２７】
掻き取り層５の坪量は、２０ｇ／ｍ2以上、特に３０ｇ／ｍ2以上であることが好ましく、２００ｇ／ｍ2以下、特に１５０ｇ／ｍ2以下であることが好ましい。具体的には、掻き取り層５の坪量の坪量は、２０ｇ／ｍ2以上２００ｇ／ｍ2以下であることが好ましく、３０ｇ／ｍ2以上１５０ｇ／ｍ2以下であることが更に好ましい。掻き取り層５の坪量をこの範囲に設定することで、清掃用シート１は、キッチン周りや水周りのこびりつき汚れに対する汚れの除去性が一層高くなるので好ましい。
【００２８】
掻き取り層５は、これを構成する太径繊維２どうしの間に空間を有している。かかる空間は、太径繊維２が起立して掻き取り層５に存在しかつ繊維交点が固定されていることで、太径繊維２間に該空間が維持され易い。この空間には、図３に示すとおり、複数の研磨粒子６が存在している。研磨粒子６はかかる空間に存在し、研磨粒子６が繊維に接していても、接着剤などで固定されることなく存在する。なお、図３中、符号７は、太径繊維２の交点を接着している接着剤又は融着部位を示している。研磨粒子６は、太径繊維２の掻き取り性能との相乗効果によって、掻き取り層５の研磨性能を向上させる目的で用いられる。研磨粒子６は、掻き取り層５から脱離可能に前記空間に存在している。研磨粒子６が脱離可能に存在しているとは、清掃用シート１を湿潤させないそのままの状態において、清掃用シート１に振動や折り曲げ等に起因する外力を加えたときに、清掃用シート１の掻き取り層５から研磨粒子６の少なくとも一部が脱落するような態様で、研磨粒子６が掻き取り層５中に存在していることを言う。したがって研磨粒子６は、例えば先に背景技術の項で述べた特許文献２に記載の技術と異なり、接合剤によって繊維に固着された状態になっていない。特に水や水溶液に触れて初めて研磨粒子が脱落するのではなく、乾燥状態で振動などの外力で簡単に脱落する点で特許文献２に記載の技術と異なる。このような態様で研磨粒子６を掻き取り層５中に存在させるための具体的な手段については後述する。
【００２９】
〔研磨粒子の脱落量〕
掻き取り層５からの研磨粒子６の脱落の程度は次の方法で測定できる。清掃用シート１を１０ｃｍ×１０ｃｍの正方形に切り出して試験片を得る。この試験片を、２０℃±５℃の環境下において、掻き取り層が外方を向くループにする。ループは試験片のほぼ中央が弧を描くようにして、両端部同士は合掌させて把持部とする。把持部を上、ループを下側とし把持部を鉛直上方に位置させた状態下に、ループを上下に振動させる。上下動のストロークは１ｃｍとし、周期は３回／秒とする。この上下動を１分間行う。この上下動によって脱落した物質を回収し、その質量（ｇ）を測定する。その測定結果に１００を乗じて、研磨粒子６の脱落量（ｇ／ｍ２）とする。
【００３０】
研磨粒子６は、掻き取り層５の厚み方向の全域にわたって均一に存在していることが好ましい。ただし、掻き取り層５の最表面を含む表面域５Ａには研磨粒子６が実質的に存在していないことが有利である。該表面域５Ａは、掻き取り層５を構成する複数の太径繊維２のそれぞれの先端部２Ａの集合体で構成された表面厚さ方向の領域である。特に、掻き取り層５を構成する太径繊維２のうち、掻き取り層５の表面に先端部が存在している太径繊維２は、該先端部を含む先端域２Ａに研磨粒子６が実質的に付着していないことが有利である。実質的に付着していないとは、太径繊維２の先端域を拡大（５０±５倍）したときに５本の太径繊維を選んで該太径繊維の先端部に観察される研磨粒子６の数が、掻き取り層５の厚み方向の中央部での、その選んだ太径繊維２に観察される研磨粒子６の数に対して１０％以下であることを言う。厚み方向中央部とは、掻き取り層５をその厚み方向に三等分したときの中央部分を言う。このような態様で研磨粒子６が存在していることに起因して、清掃対象面の汚れを掻き取り層５によって除去するときに、該清掃対象面に研磨粒子６が素早く、かつ多量に放出される。その結果、汚れを素早く、かつ確実に除去することを容易に行うことができる。掻き取り層５の最表面にまで研磨粒子６が存在していると、清掃対象面が湿潤している場合、掻き取り層５の最表面に存在している研磨粒子６が湿潤してしまい、掻き取り層５から脱落しづらくなってしまう。その結果、研磨粒子６が清掃対象面に素早く供給されづらくなってしまう。先端域とは、先端部から太径繊維２の直径の５倍以内の深さ領域とする。
【００３１】
研磨粒子６は、掻き取り層５の質量に対して１５０質量％以上、特に２００質量％以上存在していることが好ましい。また、掻き取り層５の質量に対して９００質量％以下、特に７５０質量％以下存在していることが好ましい。具体的には、研磨粒子６は、掻き取り層５の質量に対して１５０質量％以上９００質量％以下存在していることが好ましく、２００質量％以上７５０質量％以下存在していることが更に好ましい。研磨粒子６がこの範囲の割合で掻き取り層５中に存在していることで、太径繊維２による掻き取り性との相乗効果で、掻き取り層５の研磨性能が一層向上する。
【００３２】
研磨粒子６としては、水不溶性の粒子を用いることが好ましい。研磨粒子６は、そのモース硬度が３以上７以下であることが研磨性の点から好ましい。そのような研磨粒子６としては、例えば炭酸カルシウム、ゼオライト、シリカ（珪石粉）などが挙げられる。これらの研磨粒子６は単独で又は２種以上組み合わせて用いることができる。研磨粒子６はその平均粒子径が５μｍ以上、特に１０μｍ以上であることが好ましい。また３０μｍ以下、特に２０μｍ以下であることが好ましい。具体的には、研磨粒子６の平均粒子径は５μｍ以上３０μｍ以下であることが好ましい。研磨粒子はこのような平均粒子径を有しかつ粒子径に分布を有することが好ましい。この範囲の硬度及び平均粒子径の研磨粒子６を用いることにより、清掃対象面に傷が付くことを効果的に防止しつつ、十分な研磨効果を得ることができる。
【００３３】
研磨粒子６の平均粒子径は、電気抵抗試験法（コールターカウンター法）で測定される。
【００３４】
掻き取り層５には、上述した研磨粒子６に加えて、他の洗浄成分が含まれていてもよい。例えば汚れに対する洗浄効果を高めることを目的として、各種界面活性剤を用いることができる。具体的には、アルキルベンゼンスルホン酸等の陰イオン界面活性剤や、ポリオキシエチレンアルキルエーテル等の非イオン界面活性を用いることができる。更に、すすぎ効果を高めることを目的として、アクリル酸、メタクリル酸、若しくはマレイン酸の重合体又はこれらの塩、並びにマレイン酸と他のビニル系モノマーとの共重合体又はこれらの塩などを用いることもできる。
【００３５】
研磨粒子６は、例えば以下に述べる方法によって掻き取り層５中に存在させることができる。まず、常法に従い研磨粒子６が付与される前の状態の清掃用シートを準備する。付与とは研磨粒子が掻き取り層に存在させるよう塗布することをいう。清掃用シート１の具体的な製造方法は、例えば特開２００３−６１８８５号公報に記載されている。この準備とは別に、研磨粒子６を含むスラリーを準備する。スラリーの液媒体としては水を用いることが簡便である。スラリーの具体例は、例えば特開２００６−１０４２６４号公報や特開２００６−１０４２６５号公報に記載されている。研磨粒子６の分散の点からスラリーに微量の界面活性剤を含ませてもよい。その場合、スラリーの質量に対して好ましくは２０質量％以下、更に好ましくは１０重量％以下の量で界面活性剤を含有させることが好ましい。界面活性剤は、スラリー中に含有させても良いが、含有させない方がより好ましい。スラリーに界面活性剤を微量含ませるか、又は含ませないことで、スラリーを塗布し乾燥後、研磨粒子６は掻き取り層５の繊維に固着することなく繊維間に剥離可能に保持される。固着することないとは、繊維に研磨粒子６が接着や融着で固定しておらず、かつ水溶液などの溶媒を使用しなくとも振動などを加えると、研磨粒子６の全部又は一部が掻き取り層５から脱落することを言う。
【００３６】
研磨粒子６が付与される前の状態の清掃用シートのうち、掻き取り層５にスラリーを塗工する。塗工には例えばダイコータ、グラビアロールコータを用いることができる。この塗工によって、掻き取り層５には研磨粒子６を含む湿潤状態の塗膜が形成される。この塗膜が湿潤状態のうちに、掻き取り層５に、表面が平滑な部材を押し当てる。この押し当てによって、掻き取り層５を構成する太径繊維２で形成される空間内にスラリーを充填するとともに、掻き取り層５の表面域５Ａからスラリーを除去する。その結果、掻き取り層５の最表面を含む表面域５Ａに、研磨粒子６が実質的に存在しないようにする。それによって、掻き取り層５の表面に先端部が存在している太径繊維２について、該先端部を含む先端域２Ａに研磨粒子６が実質的に付着していないようにする。本発明では、前述のとおり先端域とは、先端部から太径繊維の直径の5倍以内の領域（図３中、符号２Ａで示す領域）とする。
【００３７】
前記の押し当てに用いられる部材としては、例えば合成樹脂製のフィルム、金属板、天然繊維糸、合成繊維糸などが用いられる。これらのうち、特に合成樹脂製のフィルムが好ましい。
【００３８】
前記の押し当てによって、掻き取り層５の最表面を含む表面域５Ａに、研磨粒子６が実質的に存在しないようにした後、塗膜を乾燥させる。塗膜の乾燥後、掻き取り層５の表面を拭き取り部材で拭き取る。この拭き取りによって、掻き取り層５の最表面を含む表面域５Ａに、研磨粒子６が一層存在しないようにする。拭き取り部材としては、例えば各種の不織布や織布等の繊維シート、合成樹脂繊維を用いたブラシ、天然繊維を用いたブラシなどを用いることができる。
【００３９】
次に、清掃用シート１における吸水層４について説明する。吸水層４は、水の吸収保持が可能な層である。この目的のために、吸水層３は親水性繊維３を含んで構成されていることが好ましい。親水性繊維としては、例えばセルロース系の繊維が好適に用いられる。その例としてはパルプ繊維、コットン繊維、レーヨン繊維等が挙げられ、特にパルプ繊維を用いることが好ましい。特にセルロース系の繊維として、針葉樹由来のパルプ繊維を用いることが、繊維３の脱落防止、及び適度なシート強度の発現の点から好ましい。
【００４０】
吸水層４に含まれる親水性繊維３の繊維長は、該吸水層４の製造方法に応じて適宜適切な長さが選択される。例えば、吸水層４が、湿式抄紙法により製造される場合には、親水性繊維３の繊維長は０．１ｍｍ以上２０ｍｍ以下、特に０．２ｍｍ以上１５ｍｍ以下であることが好ましい。また、吸水層４が、エアレイ法により製造される場合には、親水性繊維３の繊維長は０．１ｍｍ以上１５ｍｍ以下、特に０．３ｍｍ以上１０ｍｍ以下であることが好ましい。エアレイ法の場合、繊維の交点は融着又は接着で接合されている。接着の場合、任意のバインダーを用いることができる。バインダーの具体例として、アクリロニトリル−ブタジエンゴムが挙げられる。
【００４１】
吸水層４に占める親水性繊維３の割合は、１０質量％以上１００質量％以下、特に２０質量％以上１００質量％以下であることが、汚液の吸収性の点から好ましい。吸水層４に親水性繊維３以外の繊維が含まれる場合、該繊維としては、繊度が０．５ｄｔｅｘ以上５ｄｅｔｘ以下、特に１ｄｔｅｘ以上３ｄｅｔｘ以下で、かつ繊維長２ｍｍ以上１５ｍｍ以下、特に３ｍｍ以上８ｍｍ以下の熱融着性繊維を用いることができる。これらの繊維は、吸水層４中に５質量％以上９０質量％以下、特に１０質量％以上８０質量％以下含まれていることが好ましい。特に、掻き取り層５中に熱融着性繊維が含まれている場合は、該掻き取り層５と吸水層４との接合一体化を確実にする点から、前記熱融着性繊維を用いることが好ましい。該熱融着性繊維としては、例えば低融点のポリオレフィン系繊維、ポリエステル系繊維、前述のような低融点樹脂と高融点樹脂とからなり、該低融点樹脂が繊維表面の一部を形成している複合繊維等を用いることができる。
【００４２】
吸水層４の坪量は、３０ｇ／ｍ2以上、特に４０ｇ／ｍ2以上であることが好ましく、１００ｇ／ｍ2以下、特に８０ｇ／ｍ2以下であることが好ましい。具体的には、吸水層４の坪量の坪量は、３０ｇ／ｍ2以上１００ｇ／ｍ2以下であることが好ましく、４０ｇ／ｍ2以上８０ｇ／ｍ2以下であることが更に好ましい。吸水層４の坪量をこの範囲に設定することで、汚液の吸収保持を十分に行うことができる。また、掻き取り層５と吸水層４とを含む清掃用シート１の総坪量は、５０ｇ／ｍ２以上３００ｇ／ｍ２以下であることが好ましい。
【００４３】
清掃用シート１は、先に述べたとおり、使用前の状態では乾式タイプのものである。使用に際しては、乾式のままとすることもでき、あるいは湿潤させて使用することもできる。湿潤させて使用する場合、清掃対象面、例えば硬質表面を水で湿潤させておき、湿潤状態の硬質表面を掻き取り層５で清掃し、次いで湿潤状態の該硬質表面の水分、つまり汚れを含んだ汚液を吸水層４で拭き取る、という手順で清掃を行うことができる。
【００４４】
清掃用シート１による汚れの除去機構は、例えば湿潤させて使用する場合は次のとおりである。硬質表面を水で湿潤させておき、湿潤状態の硬質表面に、清掃用シート１における掻き取り層５側の面を押し当てて、こすりつける。これによって、図４に示すとおり、掻き取り層５から研磨粒子６が放出されて清掃対象面Ｃに供給される。放出された研磨粒子６と、掻き取り層５の表面に多数存在している太径繊維２の先端部が、清掃対象面Ｃに存する汚れＤを研摩ないし掻き取る。これらの作用によって、汚れＤが清掃対象面Ｃから除去される。除去された汚れＤは、水中に溶け込むかあるいは分散して、水とともに吸水層４に吸収される。このようにして、清掃対象面Ｃが清浄な状態となる。
【００４５】
清掃用シート１においては、面内方向の通気度ＴＭＤよりも垂直厚み方向の通気度ＴＶＤの方が小さいことが好ましい。また、掻き取り層５の垂直厚み方向の通気度ＴＶＤよりも吸水層４の垂直厚み方向の通気度ＴＶＤの方が小さいことが好ましい。こうすることで、研磨粒子６は、掻き取り層５の繊維間に保持されるが、吸水層４側に裏抜けすることなく研磨粒子６が掻き取り層５内に留まり、清掃時には水などの液媒体を加えなくとも研磨粒子６が清掃対象面に放出されやすい。このように通気度を制御することで研磨粒６子の裏抜けを防止することで、清掃用シート１の厚み方向において研磨粒子６は掻き取り層５の裏面側（吸水層４）寄りの位置に相対的に多く存在し、表面側（清掃面側）に相対的に少ないか、又は存在しないようにすることが好ましい。垂直方向と面内方向の通気度比を制御するには、例えば構成繊維の起立の程度を制御させればよい。構成繊維を起立させることで、垂直方向の通気度が増え面内方向の通気度は低くなる。
【００４６】
前記の比率ＴＭＤ／ＴＶＤの値を、上述の範囲内に設定するためには、例えばエアレイ法で掻き取り層５を形成するときのエアレイの条件や、使用する太径繊維２の長さ及び繊度などを適切に調整して、更に前述のとおり掻き取り層５における太径繊維２の起立の程度や、太径繊維２の繊維存在密度をコントロールすればよい。
【００４７】
清掃用シート１は、例えばその複数枚を規則的に積層して積層体となし、該積層体を包装材内に収容して清掃用シート包装体となすことができる。包装材は、清掃用シート１を該包装材内から取り出すための開口部と、該開口部を閉鎖するリシール可能な閉鎖部材とを備えていることが好ましい。前記の積層体においては、例えば清掃用シート１における吸水層４の側が上方を向くように、複数枚の清掃用シート１が規則的に積み上げられている。この状態の積層体を、吸水層４の側が開口部の側を向くように包装材内に収納することが好ましい。このような収納態様を採用することで、包装材内から清掃用シート１を指で摘まんで取り出すときに、指が受ける刺激感（起立した太径繊維２の先端が指を刺激する感覚）が減じられるので好ましい。この理由は、包装材内から清掃用シート１を指で摘まんで取り出すときに、指の腹は吸水層４と接触するだけであり、ちくちくとした刺激感を与えることのある掻き取り層５が指の腹と接触しづらいからである。吸水層側が判別しやすいよう、かき取り側であることを明示したり、印をつけておくことが好ましい。
【００４８】
前記の包装材は、周縁部に開孔又はフックが設けられた別包装材に内封された別包装体であることが、中身の保護の点から好ましい。別包装体の開孔又はフックは別包装体を吊り下げ可能にする目的で設けられている。この別包装体は、これを店頭陳列する場合に、開孔又はフックによって容易に吊り下げ可能である点で有利である。また、この別包装体はリシール可能となっていてもよい。
【００４９】
前記の包装材は、別包装材を用いずに直接、周縁部に開孔又はフックを設けてもよい。また、包装材リシール可能となっていてもよい。
【００５０】
清掃用シート１の別の包装態様として、清掃用シート１が、包装材内に１枚収納されて個別包装されている清掃用シートの個別包装体が挙げられる。この個別包装体においては、開封し易いように切り込み線やミシン目が入っていてもよい。個別包装材の周縁部には開孔又はフックが設けられていることが好ましい。開孔又はフックは個別包装体を吊り下げ可能にする目的で設けられている。この個別包装体は、これを店頭陳列する場合に、開孔又はフックによって容易に吊り下げ可能である点で有利である。更に個別包装体を複数個列状に配列させて、１個目の個別包装体を開孔又はフックで吊り下げ可能とし、２個目以降は５個ないし１０個を繋ぎ目又はミシン目で切り離し可能とした状態で、店舗に吊るして切り離すなどして販売することができる。
【００５１】
以上、本発明をその好ましい実施形態に基づき説明したが、本発明は前記実施形態に制限されない。例えば、これまでに説明してきた清掃用シート１は、乾式タイプのものであったが、これに代えて清掃用シート１に水、又は水と界面活性剤とを含む水性洗浄剤を含浸させて、湿式タイプのものとしてもよい。
【００５２】
また前記実施形態においては、掻き取り層５中に研磨粒子６を施すときに、表面が平滑な部材を用い、研磨粒子６を含むスラリーの塗膜に該部材を押し当て、その後に、乾燥した塗膜を繊維シートで拭き取る操作を行ったが、該繊維シートで拭き取る操作は行わなくてもよい。
【００５３】
上述した実施形態に関し、本発明は更に以下の清掃用シートを開示する。
＜１＞
掻き取り層と、パルプ繊維を含む吸水層とが積層されてなる清掃用シートであって、
前記掻き取り層は、太径繊維の繊維交点が接合されており、かつ複数の該太径繊維が起立して、その先端部が該掻き取り層の表面に存在しているエアレイド不織布からなり、
前記太径繊維は、その繊度が１０ｄｔｅｘ以上１５０ｄｔｅｘ以下であり、かつ前記掻き取り層中に１０質量％以上含まれており、
前記掻き取り層は、前記太径繊維どうしの間に空間を有し、該空間に研磨粒子が脱離可能に存在しており、
前記掻き取り層の表面に先端部が存在している前記太径繊維は、該先端部を含む先端域に、前記研磨粒子が実質的に付着していない、清掃用シート。
【００５４】
＜２＞
前記掻き取り層中に、前記太径繊維と、該太径繊維よりも繊度の小さい細径繊維とを含有させた、前記＜１＞記載の清掃用シート。
＜３＞
前記掻き取り層に含まれる前記太径繊維が、熱融着性繊維である前記＜１＞又は＜２＞に記載の清掃用シート。
＜４＞
前記掻き取り層の表面に、凹凸が形成されている前記＜１＞ないし＜３＞のいずれか１に記載の清掃用シート。
＜５＞
前記凹部の総面積は、清掃用シートの清掃面の面積に対して好ましくは５％以上、更に好ましくは１０％以上であり、好ましくは５０％以下、更に好ましくは４０％以下である前記＜４＞に記載の清掃用シート。
＜６＞
ミシン目が形成されている前記＜１＞ないし＜５＞のいずれか１に記載の清掃用シート。
【００５５】
＜７＞
前記清掃用シートは硬質表面の清掃用であり、該清掃用シートは、乾式タイプのものであり、洗浄液等の液体成分を含んでいない前記＜１＞ないし＜６＞のいずれか１に記載の清掃用シート。
＜８＞
前記清掃用シートに占める前記液体成分の割合が３質量％以下である前記＜７＞に記載の清掃用シート。
＜９＞
前記掻き取り層の表面に、菱形格子状のヒートエンボス加工が施されている前記＜１＞ないし＜８＞のいずれか１に記載の清掃用シート。
＜１０＞
前記太径繊維の繊度は好ましくは２０ｄｔｅｘ以上、更に好ましくは３０ｄｔｅｘ以上であり、好ましくは１５０ｄｔｅｘ以下、更に好ましくは１３０ｄｔｅｘ以下、一層好ましくは１２０ｄｔｅｘ以下である前記＜１＞ないし＜９＞のいずれか１に記載の清掃用シート。
＜１１＞
前記太径繊維は短繊維であり、その繊維長は、好ましくは２ｍｍ以上、更に好ましくは３ｍｍ以上であり、一層好ましくは４ｍｍ以上であり、また１５ｍｍ以下であり、好ましくは８ｍｍ以下であり、特に好ましくは６ｍｍ以下である前記＜１＞ないし＜１０＞のいずれか１に記載の清掃用シート。
【００５６】
＜１２＞
前記太径繊維の割合が好ましくは３０質量％以上、更に好ましくは５０質量％以上であり、太径繊維以外の繊維を含有させる場合、太径繊維の割合は９０質量％以下である前記＜１＞ないし＜１１＞のいずれか１に記載の清掃用シート。
＜１３＞
前記太径繊維として、捲縮性を有しているものを用い、捲縮形態としては、スパイラル型、ジグザグ型又はＵ字型である前記＜１＞ないし＜１２＞のいずれか１に記載の清掃用シート。
＜１４＞
掻き取り層中に、太径繊維以外の繊維が含まれている場合、該繊維として太径繊維よりも繊度の小さい細径繊維を用い、
細径繊維として、太径繊維よりも繊度が小さく、繊度が好ましくは０．５ｄｅｔｘ以上、更に好ましくは１ｄｅｔｘ以上のものを用い、繊度が好ましくは５ｄｅｔｘ以下、更に好ましくは３ｄｅｔｘ以下のものを用い、
掻き取り層に占める細径繊維の割合は好ましくは１質量％以上、更に好ましくは５質量％以上であり、好ましくは５０質量％以下、更に好ましくは３０質量％以下である前記＜１＞ないし＜１３＞のいずれか１に記載の清掃用シート。
＜１５＞
掻き取り層中に、太径繊維以外の繊維が含まれている場合、該繊維として太径繊維よりも繊度の小さい細径繊維を用い、
細径繊維は、短繊維であり、細径繊維の繊維長は、好ましくは２ｍｍ以上、更に好ましくは３ｍｍ以上、一層好ましくは４ｍｍ以上であり、また好ましくは１５ｍｍ以下、更に好ましくは８ｍｍ以下、一層好ましくは６ｍｍ以下であり、
細径繊維は、熱融着性繊維から構成されている前記＜１＞ないし＜１４＞のいずれか１に記載の清掃用シート。
＜１６＞
前記掻き取り層の坪量は、好ましくは２０ｇ／ｍ2以上、更に好ましくは３０ｇ／ｍ2以上であり、好ましくは２００ｇ／ｍ2以下、更に好ましくは１５０ｇ／ｍ2以下である前記＜１＞ないし＜１５＞のいずれか１に記載の清掃用シート。
【００５７】
＜１７＞
前記太径繊維のうち、掻き取り層の表面に先端部が存在している太径繊維は、該先端部を含む先端域に研磨粒子が実質的に付着しておらず、太径繊維の先端域を拡大したときに観察される研磨粒子の数が、掻き取り層の厚み方向の中央部での太径繊維に観察される研磨粒子の数に対して１０％以下である前記＜１＞ないし＜１６＞のいずれか１に記載の清掃用シート。
＜１８＞
研磨粒子６は、掻き取り層の質量に対して好ましくは１５０質量％以上、更に好ましくは２００質量％以上存在し、掻き取り層の質量に対して好ましくは９００質量％以下、更に好ましくは７５０質量％以下存在している前記＜１＞ないし＜１７＞のいずれか１に記載の清掃用シート。
＜１９＞
研磨粒子として水不溶性の粒子を用い、該粒子のモース硬度が好ましくは３以上７以下であり、該研磨粒子が炭酸カルシウム、ゼオライト又はシリカ（珪石粉）であり、これらの研磨粒子は単独で又は２種以上組み合わせて用いられ、研磨粒子はその平均粒子径が好ましくは５μｍ以上、更に好ましくは１０μｍ以上であり、好ましくは３０μｍ以下、更に好ましくは２０μｍ以下である前記＜１＞ないし＜１８＞のいずれか１に記載の清掃用シート。
＜２０＞
吸水層に親水性繊維が含まれ、該親水性繊維の繊維長は、吸水層が湿式抄紙法により製造される場合には、好ましくは０．１ｍｍ以上２０ｍｍ以下、更に好ましくは０．２ｍｍ以上１５ｍｍ以下であり、吸水層がエアレイ法により製造される場合には、好ましくは０．１ｍｍ以上１５ｍｍ以下、更に好ましくは０．３ｍｍ以上１０ｍｍ以下である前記＜１＞ないし＜１９＞のいずれか１に記載の清掃用シート。
＜２１＞
吸水層に親水性繊維が含まれ、吸水層に占める親水性繊維の割合は、好ましくは１０質量％以上１００質量％以下、更に好ましくは２０質量％以上１００質量％以下であり、吸水層に親水性繊維以外の繊維が含まれる場合、該繊維としては、繊度が好ましくは０．５ｄｔｅｘ以上５ｄｅｔｘ以下、更に好ましくは１ｄｔｅｘ以上３ｄｅｔｘ以下で、かつ繊維長が好ましくは２ｍｍ以上１５ｍｍ以下、更に好ましくは３ｍｍ以上８ｍｍ以下の熱融着性繊維を用い、これらの繊維は、吸水層中に好ましくは５質量％以上９０質量％以下、更に好ましくは１０質量％以上８０質量％以下含まれている前記＜１＞ないし＜２０＞のいずれか１に記載の清掃用シート。
【００５８】
＜２２＞
吸水層の坪量は、好ましくは３０ｇ／ｍ2以上、更に好ましくは４０ｇ／ｍ2以上であり、好ましくは１００ｇ／ｍ2以下、更に好ましくは８０ｇ／ｍ2以下である前記＜１＞ないし＜２１＞のいずれか１に記載の清掃用シート。
＜２３＞
掻き取り層と吸水層からなる清掃用シートの総坪量は、好ましくは５０ｇ/ｍ２以上３００ｇ/ｍ２以下である前記＜１＞ないし＜２２＞のいずれか１に記載の清掃用シート。
＜２４＞
面内方向の通気度ＴＭＤよりも垂直厚み方向の通気度ＴＶＤの方が小さく、掻き取り層の垂直厚み方向の通気度ＴＶＤよりも吸水層の垂直厚み方向の通気度ＴＶＤの方が小さい前記＜１＞ないし＜２３＞のいずれか１に記載の清掃用シート。
＜２５＞
清掃用シートの厚み方向において研磨粒子は掻き取り層の裏面側（吸水層）寄りの位置に相対的に多く存在し、表面側（清掃面側）に相対的に少ないか、又は存在しない前記＜１＞ないし＜２４＞のいずれか１に記載の清掃用シート。
＜２６＞
前記＜１＞ないし＜２５＞のいずれか１に記載の清掃用シートを、使用前の状態では乾式タイプものとなし、使用に際しては、乾式のまま、あるいは湿潤させて使用し、
湿潤させて使用する場合、清掃対象面を水で湿潤させておき、湿潤状態の清掃対象表面を掻き取り層で清掃し、次いで湿潤状態の該清掃対象表面の水分を含む汚れを含んだ汚液を吸水層で拭き取る、清掃方法。
【００５９】
＜２７＞
清掃対象面である硬質表面を水で湿潤させておき、湿潤状態の硬質表面に、前記＜１＞ないし＜２５＞のいずれか１に記載の清掃用シートにおける掻き取り層側の面を押し当てて、こすりつけ、これによって、掻き取り層から研磨粒子を放出させて清掃対象面Ｃに供給し、
放出された研磨粒子と、掻き取り層の表面に多数存在している太径繊維の先端部で、清掃対象面に存する汚れを研摩ないし掻き取り、汚れを清掃対象面から除去し、
除去された汚れを、水中に溶け込ませるかあるいは分散させて、水とともに吸水層に吸収し、このようにして、清掃対象面を清浄な状態とする、前記＜２６＞に記載の清掃方法。
＜２８＞
前記＜１＞ないし＜２５＞のいずれか１に記載の清掃用シートが複数枚積層されて、包装材内に収納されている清掃用シート包装体であって、
前記包装材は、前記清掃用シートを取り出すための開口部と、該開口部を閉鎖するリシール可能な閉鎖部材とを備えており、
前記清掃用シートは、その吸水層の側が前記開口部の側を向くように前記包装材内に積層されている、清掃用シート包装体。
＜２９＞
前記＜１＞ないし＜２５＞のいずれか１に記載の清掃用シートが、包装材内に１枚収納されて個別包装されている清掃用シート包装体であって、
前記包装材の周縁部に開孔又はフックが設けられており、該開孔又は該フックによって吊り下げが可能になっている清掃用シート包装体。
＜３０＞
前記＜１＞ないし＜２５＞のいずれか１に記載の清掃用シートの製造方法であって、
研磨粒子が付与される前の清掃用シートにおける掻き取り層に、研磨粒子を含むスラリーを塗工して塗膜を形成し、
前記塗膜が湿潤状態のうちに、前記掻き取り層に、表面が平滑な部材を押し当てて、該掻き取り層の表面域からスラリーを除去する工程を有する、清掃用シートの製造方法。
＜３１＞
前記塗膜を乾燥させた後、掻き取り層の表面域を繊維からなる拭き取り部材で拭き取る工程を更に有する前記＜３０＞に記載の清掃用シートの製造方法。
【実施例】
【００６０】
以下、実施例により本発明を更に詳細に説明する。しかしながら本発明の範囲は、かかる実施例に制限されない。特に断らない限り、「％」及び「部」はそれぞれ「質量％」及び「質量部」を意味する。
【００６１】
〔実施例１〕
（１）掻き取り層の製造
太径繊維（４５ｇ／ｍ２）と細径繊維（１５ｇ／ｍ２）を混合して原料を調整した。芯がポリエチレンテレフタレート（ＰＥＴ）で、鞘が低融点ポリエチレンテレフタレート（ＰＥＴ）からなる芯鞘構造の熱融着性複合繊維（以下「ＰＥＴ・ＰＥＴ」と表記する。）を太径繊維として使用した。この太径繊維の繊度は５６ｄｔｅｘ、繊維長は５ｍｍであった。細径繊維には、芯がポリエチレンテレフタレート（ＰＥＴ）で、鞘が低融点ポリエチレンテレフタレート（ＰＥＴ）からなる芯鞘構造の熱融着性複合繊維（以下「ＰＥＴ・ＰＥＴ」と表記する。）を使用した。この細径繊維の繊度は２．２ｄｔｅｘ、繊維長は５ｍｍであった。この繊維原料からエアレイ法により坪量４５ｇ／ｍ2のウェブを形成した。このウェブにおける構成繊維どうしの交点を熱融着によって接着し、掻き取り層用エアレイド不織布を得た。
【００６２】
（２）吸水層の製造
パルプ繊維（長さ加重平均繊維長２．５ｍｍ）２０ｇ／ｍ２と、熱融着性繊維としてのＰＥＴ・ＰＥＴ複合繊維４０ｇ／ｍ２とを混合して原料を調製した。ＰＥＴ・ＰＥＴ複合繊維の繊度は２．２ｄｔｅｘ、繊維長は５ｍｍであった。この原料からエアレイ法によりウェブを形成した。
【００６３】
（３）清掃用シートの製造
吸水層用繊維を含むエアレイ法によって形成されたウェブの片面に、掻き取り層用繊維を含むエアレイ法によって形成されたウェブを積層し、各ウェブの構成繊維同士の交点及び両ウェブ間を融着又はバインダーにより接着させて、吸水層用エアレイド不織布及び掻き取り層用不織布を形成するとともに、吸水層用エアレイド不織布とかき取り層用エアレイド不織布とを一体化させた。一体化の手段として、ヒートエンボスを用いた。ヒートエンボス加工のパターンは図１に示すとおりとした。凹部の面積率は１２％であった。掻き取り層の表面には、太径繊維の先端部が多数存在していた。このようにして得られた積層シートにおける掻き取り層に、研磨粒子を含むスラリーを塗工した。スラリーは、質量比で研磨粒子（炭酸カルシウム）を５０％、界面活性剤を１０％含み、残部が水からなるものであった。スラリーの塗工量は、乾燥後の固形分量が、以下の表１に示す値となるようにした。研磨粒子はその平均粒子径が２０μｍであった。スラリーの塗工によって形成された塗膜が湿潤状態のうちに、掻き取り層の表面を、ポリエチレンテレフタレートからなるフィルムで掻き取った。塗膜の乾燥後、掻き取り層の表面を坪量４０ｇ／ｍ２のパルプ不織布で拭き取った。このようにして目的とする清掃用シートを得た。顕微鏡観察の結果、この清掃用シートにおいては、掻き取り層の表面域に、研磨粒子が実質的に存在していなかった。
【００６４】
〔実施例２ないし４並びに比較例１ないし３〕
以下の表１に示す条件を採用した以外は、実施例１と同様にして清掃用シートを得た。ただし比較例３のスラリーは、質量比で研磨粒子（炭酸カルシウム：平均粒径２０μｍ）３０％、界面活性剤３０％残部が水からなるものを用いた。
【００６５】
〔評価〕
得られた清掃用シートについて、研磨粒子の脱落量を上述の方法で測定した。また水垢汚れ洗浄力及び掻き取り感を以下の方法で評価した。それらの結果を以下の表１に示す。
【００６６】
〔水垢汚れ洗浄力〕
ステンレス製（ＳＵＳ３０４）プレートにＳｉ水溶液（濃度１６０ｐｐｍ）を９０ｇ／ｍ２塗布し、室温にて２４時間風乾後、１８０℃９０分加熱して、モデル水垢汚れを作成する。このモデル水垢汚れを各シートで５ないし２０往復清拭し、清拭前後の状態を以下の基準で目視評価した。
○：汚れが残っていない
○△：光にかざすとわずかに見える
△：光にかざすとはっきり見える
×：容易にわかる
【００６７】
〔掻き取り感〕
ステンレス製（ＳＵＳ３０４）のプレートを清拭し、拭き心地を官能評価。
○：清拭面が点状に当たる。シャリシャリ感が強い。
○△：清拭面がやや広い点状に当たる。シャリシャリ感がやや強い。
△：清拭面が、広い点状に当たる。シャリシャリ感がやや弱い。
×：清拭面が、面状に当たる。シャリシャリ感が弱く、グリップ感が強い。
【００６８】
【表１】
2015229041.tif 000003
【００６９】
表１に示す結果から明らかなとおり、各実施例の清掃用シートは、比較例の清掃用シートに比べて汚れの洗浄力が高く、かつ汚れの掻き取り感に優れたものであることが判る。比較例３では、得られたシートから研磨粒子が脱落することなく性能も劣る。この理由は、比較例３では、研磨粒子を繊維に付着させるときに用いたスラリーにおける界面活性剤の比率を高くしたことに起因して、研磨粒子が繊維に強固に付着したことによるものである。
【００７０】
〔実施例５ないし１０及び比較例４〕
以下の表２に示す条件を採用した以外は、実施例１と同様にして清掃用シートを得た。比較例４はスラリーを塗布しなかった（研磨粒子を含まない）。得られた清掃用シートについて、研磨粒子の脱落量を上述の方法で測定した。また水垢汚れ洗浄力及び掻き取り感を上述の方法で評価した。それらの結果を以下の表２に示す。
【００７１】
【表２】
2015229041.tif 000004
【００７２】
表２に示す結果から明らかなとおり、各実施例の清掃用シートは、比較例の清掃用シートに比べて汚れの洗浄力が高く、汚れの掻き取り感に優れ、かつ泡立ち性が良好なものであることが判る。
【符号の説明】
【００７３】
１  清掃用シート
２  太径繊維
２Ａ  先端域
３  親水性繊維
４  吸水層
５  掻き取り層
５Ａ  表面域
６  研磨粒子
【図１】
2015229041.tif 000005
【図２】
2015229041.tif 000006
【図３】
2015229041.tif 000007
【図４】
2015229041.tif 000008